Brevet FR2671088A1 — publié le 19920703

La présente invention a pour objet de nouveaux copolymères de N-alkyl acrylamide, leur procédé de préparation et leur utilisation comme agents épaississants. On sait que les sels de polymères provenant de la polymérisation d'acides organiques carboxyliques insaturés, tels que les sels d'acides polyacryliques et polyméthacryliques, sont utilisés comme agents épaississants dans divers systèmes aqueux. L'épaississement des solutions de tensioactifs ioniques (par exemple des compositions-de shampooing) pose des problèmes particuliers Les agents épaississants sont très utiles dans de telles compositions auxquelles ils confèrent de l'onctuosité En outre, l'épaississement de la solution de tensioactifs favorise l'emploi par l'utilisateur, en évitant que des quantités trop importantes de la solution de tensioactifs ne se déverse lorsque l'on incline le flacon contenant la composition En outre, l'agent épaississant évite ou limite la décantation de certains ingrédients présents dans la composition. L'un des moyens les plus simples pour augmenter la viscosité des solutions de tensioactifs anioniques est d'ajouter un électrolyte, généralement un sel minéral tel que le chlorure de sodium ou le chlorure d'ammonium. Cependant, les sels minéraux ne peuvent-généralement pas être utilisés comme seuls agents épaississants, car cela nécessiterait des quantités trop importantes, incompatibles avec certaines utilisations. L'un des inconvénients des polymères dérivés d'acides carboxyliques insaturés est qu'ils sont incompatibles avec les sels minéraux Par exemple, les systèmes épaissis avec de tels polymères ont une viscosité qui décroît fortement lorsque l'on ajoute un électrolyte tel que le chlorure de sodium; voir par exemple le brevet US 4,423,199. Dans ce brevet US 4,423,199, on préconise l'utilisation de polymères d'acides carboxyliques insaturés, modifiés par la présence d'autres comonomères, et en particulier des dérivés de N-alkyl acrylamide à longue chaîne alkyle. Les seuls copolymères concrètement décrits dans ce brevet US proviennent de mélanges de comonomères contenant 5 % en poids de N-alkyl acrylamide à longue chaîne La description indique que le mélange de comonomères de départ peut contenir de 0,5 à 25 % en poids de N-alkyl acrylamide, et de préférence de 1 à 15 % en poids. Les copolymères épaississants décrits dans ce brevet US peuvent être utilisés en présence de tensioactifs, généralement jusqu'à une -1concentration de 2,5 % de tensioactifs, la teneur utile en tensioactifs étant, selon ce brevet, comprise entre 0,1 et 1,0 % en poids environ. L'un des inconvénients des copolymères décrits dans le brevet US 4,423, 199 est que leur effet épaississant passe par un maximum, puis diminue à mesure que la teneur en tensioactifs augmente. Les copolymères décrits dans ce brevet US ne peuvent pas convenir pour épaissir des milieux dans lesquels la concentration en tensioactifs est assez élevée C'est le cas par exemple de certaines compositions cosmétiques telles que des shampooings, pour lesquelles la concentration en tensioactifs est généralement supérieure à 5 % en poids En effet, avec les copolymères effectivement décrits dans le brevet US 4,423,199 (contenant 5 % de motifs N-alkyl acrylamide), la viscosité est certes augmentée pour des faibles concentrations de tensioactifs, comprises entre 0,1 et 3 % en poids, mais cette viscosité devient à nouveau très faible pour des concentrations supérieures de tensioactif, même en présence d'une concentration en électrolyte minéral supérieure ou égale à 1 % en poids dans la solution. Mëme en utilisant des copolymères, tels qu'envisagés par le brevet US 4,423,199, contenant de 20 à 25 Z en poids de motifs N-alkyl acrylamide, il est possible d'augmenter la viscosité de certains tensio-actifs en solution, comme le lauryl sulfate de-sodium à une concentration de 8 %, mais la texture des gels obtenus est trop filante à l'écoulement et ne peut donc convenir en pratique. On a maintenant découvert qu'il est possible d'épaissir des milieux contenant un ou plusieurs tensioactifs à une concentration supérieure ou égale à 5 % en poids, grâce à l'utilisation de nouveaux copolymères contenant, outre des motifs dérivés d'acides organiques carboxyliques insaturés, au moins 30 % en poids de motifs dérivés de N-alkyl acrylamide à longue chaîne. L'invention a donc pour objet un copolymère caractérisé par le fait qu'il provient de la copolymérisation d'un mélange de monomères comprenant: au moins 30 Z en poids d'au moins un acide organique carboxylique à insaturation éthylénique; au moins 30 % en poids d'au moins un N-alkyl acrylamide dont le groupement alkyle contient de 8 à 30 atomes de carbone dans la chaîne alkyle; et de O à 40 % d'un monomère insaturé hydrophile. 4 O Les copolymères de l'invention peuvent âtre partiellement ou totalement salifiés. -2- Le mélange de monomères permettant de préparer le copolymère de l'invention peut encore présenter les caractéristiques suivantes, prises isolément ou en combinaison: ledit acide organique carboxylique à insaturation éthylénique est choisi parmi l'acide acrylique et l'acide méthacrylique; ledit groupement alkyle du N-alkyl acrylamide contient de 8 à 16 atomes de carbone, et en particulier de 8 à 12 atomes de carbone; ledit monomère insaturé hydrophile est de préférence non ionique; il s'agit par exemple de l'acrylamide, ledit mélange de monomères contient de 30 à 60 % en poids d'acide organique carboxylique à insaturation éthylénique; ledit mélange de monomères contient de 30 à 50 % en poids de N-alkyl acrylamide; ledit mélange de monomères contient de O à 25 % en poids dudit monomère hydrophile. La mesure de la masse moléculaire des copolymères de l'invention n'est pas réalisable en pratique On sait que la viscosité des solutions de polymères augmente avec la masse molaire Pour des raisons pratiques, on utilisera, selon l'invention, de préférence les copolymères tels que définis ci-dessus, dont une solution aqueuse à 1 % en poids, contenant 5 X de laurylsulfate de sodium et 1 % de chlorure de sodium, et dans laquelle le copolymère est totalement neutralisé par l'amino-2 méthyl-2 propanol, a une viscosité au moins égale à 0,3 Pa S (à 25 C) La viscosité est mesurée par exemple avec un viscosimètre de COUETTE On peut utiliser notamment l'appareil commercialisé par la Société CONTRAVES sous la dénomination RHEONAT. Cette définition pratique de la limite inférieure préférée de la viscosité équivaut donc à celle de la limite inférieure préférée de la masse moléculaire pour les copolymères de l'invention. Il n'y a pas théoriquement de limite supérieure de la masse moléculaire autre que les limites inhérentes au procédé de préparation utilisé et autre que celles découlant de la nécessité de pouvoir solubiliser le copolymère au moins partiellement neutralisé dans une solution aqueuse contenant au moins 5 % de tensioactif. L'invention a également pour objet un procédé de préparation d'un copolymère tel que défini précédemment Ce procédé est principalement caractérisé par le fait que l'on mélange, dans les proportions requises, au moins un acide organique carboxylique à insaturation éthylénique, au moins un N-alkyl acrylamide dont le groupement N-alkyle contient de 8 à 30 atomes de carbone dans la chaîne, et éventuellement un monomère insaturé -3- hydrophile, et que l'on soumet ledit mélange à une réaction de copolymérisation selon les méthodes connues. Le procédé de polymérisation peut être mis en oeuvre selon une réaction de polymérisation radicalaire, en présence d'un initiateur tel que l'azo-bis-isobutyronitrile. On peut également effectuer la préparation des copolymères de l'invention selon une réaction de polymérisation en émulsion On citera en particulier: les procédés de polymérisation en émulsion directe ou en émulsion inverse (du typé eau-dans-l'huile); les procédés de polymérisation "micellaire", c'est-à-dire en solution aqueuse en présence de tensioactif en quantité suffisante pour solubiliser le monomère hydrophobe (N-alkyl acrylamide); et les procédés de polymérisation par précipitation ou en dispersion dans un solvant organique Ces procédés sont connus en soi Dans les procédés de polymérisation en dispersion ou par précipitation, le solvant organique utilisé est un solvant des monomères -mais un précipitant du polymère au fur et à mesure de sa formation Ces derniers procédés sont particulièrement bien adaptés à la synthèse du copolymère de l'invention et conduisent à des poids moléculaires suffisants pour l'épaississement de milieux contenant des teneurs importantes de tensioactifs, tels que des shampooings La viscosité des copolymères de l'invention augmentant avec leur masse moléculaire, il est en effet souhaitable d'obtenir des produits de masse moléculaire élevée afin de limiter la quantité de copolymères ajoutée dans la solution à épaissir Par exemple, dans le cas d'un shampooing, il est préférable de n'utiliser le copolymère qu'en proportion inférieure ou égale à 5 Z en poids par rapport au poids total de la composition, et de préférence inférieure ou égale à 2 % en poids. Les copolymères de l'invention préparés par polymérisation par précipitation ou en dispersion dans un solvént organique sont obtenus sous forme de poudres faciles à décanter, à laver et à sécher. Pour obtenir une bonne dissolution de ces copolymères dans les solutions aqueuses contenant au moins 5 Z d'un tensioactif, les copolymères de l'invention sont mis en suspension dans la solution, puis neutralisés partiellement ou totalement par une base minérale ou organique. En effet, pour l'utilisation comme agent épaississant, les groupements carboxyliques présents dans les motifs dérivant du monomère acide organique carboxylique insaturé doivent être au moins partiellement salifiés, le degré de neutralisation (salification) étant suffisant pour que le polymère partiellement salifié soit soluble dans le milieu d'utilisation En pratique, le degré de neutralisation nécessaire pour obtenir une dissolution du copolymère dans les conditions d'utilisation mentionnées ci-dessus est -4- toujours supérieur à 50 % Parmi les bases minérales utilisées pour la salification, on citera en particulier l'hydroxyde de sodium, l'hydroxyde de potassium et l'ammoniaque Parmi les bases organiques utilisables pour cette salification, on citera en particulier les aminoalcools tels que l'amino- 2 méthyl-2 propanol, la triéthanolamine et la triisopropanolamine. Les copolymères de l'invention peuvent servir à préparer des compositions épaissies de solutions aqueuses de tensioactifs, constituant notamment des compositions de shampooing. , L'agent tensioactif est notamment un tensioactif anionique. On citera par exemple, à titre non limitatif, les alpha-oléfines sulfonates, ainsi que les alkylsulfates tels que le laurylsulfate de sodium, le laurylsulfate d'ammonium, le laurylsulfate de triéthanolamine et le lauryléthersulfate de sodium; les alcanols carboxylés, les sulfosuccinates, les alkylsarcosinates et les iséthionates. Les tensioactifs peuvent également être des tensioactifs non ioniques On citera en particulier les alcools gras polyoxyéthylénés, les alcools gras polyglycérolés, les N-alkylamides polyglycérolés et les alkyl- éthers ou -esters de glycosides et de polyglycosides, les stérols O oxyéthylénés et les phytostérols oxyéthylénés. Les tensioactifs utilisables peuvent également être de nature amphotère: on citera en particulier les alkylbetaines et les alkylamidobetaines. Bien entendu, la composition à épaissir pourra contenir des mélanges de tensioactifs appartenant éventuellement à des classes différentes. L'invention a donc également pour objet l'utilisation comme agent épaississant d'un copolymère tel que défini précédemment, dans une composition aqueuse contenant au moins 5 % en poids d'un tensioactif, notamment d'un tensioactif anionique. La composition aqueuse peut aussi contenir un électrolyte minéral. Linvention concerne notamment l'utilisation du copolymère comme agent épaississant dans une composition aqueuse contenant le tensioactif et au moins 0,5 % d'un électrolyte minéral. L'invention s'étend aux compositions aqueuses épaissies ainsi obtenues. L'électrolyte minéral est par exemple un sel tel que le chlorure de sodium, le sulfate de sodium, le sulfate de magnésium, etc -5- -6 2671088 La présence de l'électrolyte minéral, de préférence le chlorure de sodium, permet d'obtenir un épaississement beaucoup plus important dans la solution de tensioactif contenant le polymère. On a remarqué que l'électrolyte minéral ajouté, permet aussi de modifier la texture de la composition épaissie, et en particulier d'éviter un aspect filant lors de l'écoulement. On peut également utiliser les copolymères de l'invention pour réaliser des dispersions stables de composés cosmétiques liquides non miscibles telles que des huiles et/ou des gommes de silicone, des huiles minérales ou des huiles végétales. On peut également utiliser l'épaississement obtenu pour maintenir en suspension des substances solides utilisées dans des cosmétiques, telles que des argiles, des opacifiants ou des poudres de silicone. En plus d'un électrolyte minéral, on peut ajouter, si on le désire, des sels organiques hydrosolubles On peut citer par exemple le citrate de sodium, le xylènesulfonate de sodium ou d'ammonium, ou encore un filtre solaire (absorbant l'ultraviolet) comportant un motif sulfonate. Comme indiqué ci-dessus, la composition épaissie de l'invention contient au moins un tensioactif (au moins 5 %, et généralement de 5 à 15 %, en poids) et éventuellement au moins un électrolyte minéral La composition épaissie contient de 0,5 à 5 %, et en particulier de 0,5 à 2 %, en poids de copolymère L'électrolyte minéral est de préférence présent, dans la composition épaissie, à une concentration au moins égale à 1 Z en poids, et généralement entre 1 et 2,5 % en poids. Une telle composition constitue notamment une composition de shampooing, et peut contenir éventuellement d'autres agents cosmétiques usuels utilisés dans les shampooings. Si désiré, le p I de la solution épaissie peut être ajusté, à l'aide d'une base convenable, généralement entre 5 et 9 et de préférence entre 5 et 7,5. Les exemples suivants illustrent l'invention sans toutefois la limiter. Exemples préliminaires: préparation de produits de départ Synthèse du Noctyl acrylamide Dans un réacteur contenant 0,5 mole d'octylamine, 0,5 mole de triéthylamine, 1 g d'hydroquinone monométhyl éther et 800 ml de toluène, on introduit goutte à goutte sous agitation 0,5 mole de chlorure d'acryloyle dans 200 ml de toluène On maintient la température à 250 C par refroidissement pendant la durée de l'addition ( 1 heure) On laisse ensuite -7 2671088 réagir pendant 24 heures à 250 C sous agitation On élimine par filtration le chlorhydrate de triéthylamine formé puis on évapore le toluène sous pression réduite Le produit obtenu est purifié par distillation sous vide avec récupération de la fraction passant entre 126 et 130 'C sous 0,7 mbars On obtient un liquide visqueux, incolore Sa structure a été confirmée par RPN H. RENDEMENT: 70 % Synthèse du N-dodécylacrylamide On opère comme précédemment en remplaçant l'octylamine par la dodécylamine, seule la purification diffère Après filtration du chlorhydrate de triéthylamine, on lave la phase organique à l'eau La phase toluénique est ensuite concentrée sous vide, diluée par 1 litre d'éther de pétrole, puis on effectue une cristallisation à froid On obtient un solide blanc, cireux Sa structure a été confirmée par RMN RENDEMENT: 85 % Exemple 1 On introduit successivement dans un réacteur 15,5 g d'acide acrylique, 14,2 g d'acrylamide et 20,3 g de N-dodécylacrylamide On ajoute ensuite 300 g d'acétate de méthyle comme solvant des monomères et précipitant du polymère et 1 g d'azobisisobutyronitrile On dissout sous agitation et barbotage d'azote le mélange de monomères en chauffant jusqu'à ébullition ( 570 C) Le polymère formé précipite dans le milieu sous agitation au fur et à mesure de sa formation On laisse réagir à 570 C pendant 18 heures dans ces conditions. Après retour à température ambiante, le polymère en suspension est filtré sous vide, lavé sur verre fritté deux fois par 300 ml d'acétate d'éthyle, récupéré et séché en étuve à 50 C sous vide jusqu'à poids constant Le rendement obtenu après séchage est de 94 Z. Exemples 2 à 9 Dans ces exemples, on utilise 50 g de mélange de monomères, dans des conditions de synthèse analogues à celles de l'exemple 1 Le solvant des monomères et précipitant du polymère formé est toujours l'acétate de méthyle sauf dans l'exemple 5 o on utilise le 1,2-dichloroéthane pour la polymérisation ( 300 g) et pour les lavages consécutifs Dans ce dernier cas (exemple 5) on opère à 650 C Pour maintenir un milieu suffisamment agitable pendant la polymérisation, on est obligé parfois de rajouter 300 g de solvant après une heure de réaction: c'est le cas pour les exemples 2, 4, 6 et 9 Les résultats sont rassemblés dans le tableau ci-après La structure des polymères obtenus est confirmée par EMN 1 H. -8 2671088 TABLEAU 1 Exemple n Pourcentage en poids des monomères Rendement AA AM A DA GA 2 42,9 18,1 39 95 % 3 22,3 20,7 17,8 39,2 94 % 4 38,4 16,2 45,4 91 % , 59,5 40,5 87 % 6 48,8 10,7 40,5 93 % 7 49,5 19,3 31,2 93 % 8 41 18,4 40,6 91 % 9 45,3 20,4 34,3 92,4 % AA: Acide acrylique AM: Acide méthacrylique A: Acrylamide DA: Ndodécylacrylamide OA: N-octylacrylamide ETUDE DE L'EFFET EPAISSISSANT a) Exemple de formulation d'un gel avec le polymère de l'exemple 1 dans du laurylsulfate de sodium éthoxylé (lauryléther sulfate de sodium) tes proportions de réactifs sont les suivantes pour une formule sur 100 g. Polymère n 1: 1 g ( 1 % en poids); amino-2 méthyl-2 propanol pour neutralisation totale des motifs carboxyliques du polymère: 383 mg; lauryl sulfate de sodium éthoxylé: 8 g (en matière active); chlorure de sodium en quantité variable (voir ci-dessous); eau permutée q.s p 100 g. La dissolution des réactifs est faite sous agitation à 70 C pendant 24 heures Le tableau 1 ci-dessous résume les résultats de viscosités (mesurées au viscomètre Contraves à 25 C) et de texture des gels obtenus en fonction du pourcentage de chlorure de sodium dans le mélange. -9 2671088 TABLEAU 1 % Na CI Viscosité en Pa s Texture du gel 0 0,25 l 0,49 1,5 1,00 Texture filante 2 3,00 Texture correcte à l'écoulement. On considère qu'un gel présente une texture correcte lorsqu'il peut couler, et qu'il coule sans filer Il ne doit pas être cassant, ni élastique Sa texture s'apparente à celle d'une crème. Cet exemple montre l'effet du sel sur la viscosité et la texture du gel Dans ce cas précis, on n'obtient un résultat satisfaisant qu'avec 2 % de sel. A l'application comme shampooing capillaire, la formule contenant 2 % de chlorure de sodium comparée à une solution du tensio-actif sans le polymère, se caractérise par une meilleure formation de mousse, une meilleure répartition sur cheveux, un aspect plus crémeux et plus consistant de la mousse, une plus grande douceur, un toucher plus agréable et une plus grande légèreté sur cheveux mouillés, et sur cheveux séchés par une plus grande douceur et un toucher plus agréable, sans nuire à la légèreté. b) Epaississement d'une solution de lauryl sulfate de sodium à 10 Z en présence de i % de chlorure de sodium Les différents polymères des exemples 1 à 9 sont comparés comme épaississants d'une même solution de tensio-actif contenant: 1 g de polymère; amino-2 méthyl-2 propanol en quantité correspondant à la neutralisation complète du polymère; chlorure de sodium l g; lauryl sulfate de sodium 10 g; eau permutée q s p 100 g Les résultats des mesures de viscosité (Contraves à 250 C) sont rassemblés dans le tableau 2 ci-dessous -10- TABLEAU 2 c) Comparaison de l'épaississement avec différents tensio-actifs 1 l/ Tensio-actifs anioniques On prépare des solutions aqueuses contenant un tensioactif, du chlorure de sodium, et un polymère selon l'invention. Dans tous les cas, l'extrait sec en polymère est de 1 % en poids, et le polymère est totalement neutralisé par l'amino-2 méthyl-2 propanol. La teneur et la viscosité des solutions étudiées sont résumées dans le tableau 3 ci-après: TABLEAU 3 Tensio-actif Lauryl Lauryl auryl Lauryl Lauryl Lauryl Lauryl Lauryl sulfate de sodium sulfate de sodium éther sulfate de sodium éther sulfate de sodium éther sulfate de sodium sulfate de triéthanolamine sulfate de triéthanolamine sulfate de triéthanolamine de tensio actif % Na Cl Viscosité (Pa s) 0,44 3,40 0,25 0,49 3,00 0,45 0,95 > 3,00 8 Lauryl sulfate de sodium 10 0 0, 35 Lauryl sulfate de sodium 10 1 6,00 Lauryl éther sulfate de sodium 8 O 0,13 Lauryl éther sulfate de sodium 8 1 0,40 Lauryl sulfate de triéthanolamine 10 O 0,31 Lauryl sulfate de triéthanolamine 10 1 1,20 Lauryl sulfate de triéthanolamine 10 2 3,00 Le lauryl éther sulfate de sodium, oxyéthyléné à 2,2 moles d'oxyde d'éthylène, est celui commercialisé par la Société RENKEL sous la dénomination SIPON A 05-225. 2 / Tensio-actif amphotère Le tensioactif est la cocodiméthylsulfopropylbetaine décrite dans le Dictionnaire CTFA sous le nom de "coco-sultaine" La concentration du polymère est de 1,5 % et les fonctions acides sont totalement neutralisées par l'amino-2 méthyl-2 propanol Le tensioactif est utilisé à une concentration de 10 % Les résultats sont les suivants (Tableau 4). TABLEAU 4 Polymère de l'exemple N % Na Cl Viscosité en Pa s. 8 1 2,0 8 2 1,4 8 2 1,4 Polymère de l'ex- emple n :io -I 1- -12 2671088 3 / Tensioactif non ionique Le tensioactif est le 1,2-dodécanediol éthérifié par 3,5 motifs de glycérol décrit dans le brevet français 2 091 516 ( 71 17206) La concentration en polymère est de 1,5 % Le polymère est neutralisé totalement par l'amino-2 méthyl-2 propanol La concentration du tensioactif est de 10 % Les résultats sont les suivants (Tableau 5): TABLEAU 5 Polymère de l'exemple N % Na Cl Viscosité en Pa s. 2 1 1,40 2 2 1,25 8 1 0,28 8 2 7,00 REVENDICATIONS 1 Copolymère caractérisé par le fait qu'il provient de la copolymérisation d'un mélange de monomères comprenant: au moins 30 % en poids d'au moins un acide organique carboxylique à insaturation éthylénique; au moins 30 % en poids d'au moins un N-alkyl acrylamide dont le groupement alkyle contient de 8 à 30 atomes de carbone dans la chaîne alkyle,; et de O à 40 % d'au moins un monomère insaturé hydrophile; ainsi qu'un copolymère correspondant dont les groupements carboxyliques sont totalement ou partiellement salifiés. 2 Copolymère selon la revendication 1, caractérisé par le fait que ledit acide organique carboxylique à insaturation éthylénique est choisi parmi l'acide acrylique et l'acide méthacrylique. 3 Copolymère selon l'une quelconque des revendications précédentes, caractérisé par le fait que ledit groupement alkyle du Nalkyl acrylamide contient de 8 à 16 atomes de carbone, et en particulier 8 à 12 atomes de carbone. 4 Copolymère selon l'une quelconque des revendications précédentes, caractérisé par le fait que ledit monomère insaturé hydrophile est non ionique. Copolymère selon l'une quelconque des revendications précédentes, caractérisé par le fait que ledit monomère insaturé hydrophile est l'acrylamide. 6 Copolymère selon l'une quelconque des revendications précédentes, caractérisé par le fait que ledit mélange de monomères contient de 30 à 60 % en poids d'acide organique carboxylique à insaturation éthylénique. 7 Copolymère selon l'une quelconque des revendications précédentes, caractérisé par le fait que ledit mélange de monomères contient de 30 à 50 Z en poids de N-alkyl acrylamide. 8 Copolymère selon l'une quelconque des revendications précédentes, caractérisé par le fait que ledit mélange de monomères contient de O à 25 % en poids dudit monomère insaturé hydrophile. 9 Copolymère selon l'une quelconque des revendications précédentes, caractérisé par le fait que les groupements carboxyliques qu'il contient sont partiellement ou totalement salifiés. -13- Copolymère selon l'une quelconque des revendications précédentes, caractérisé par le fait qu'au moins 50 % des groupements carboxyliques qu'il contient sont salifiés. 11 Copolymère selon l'une quelconque des revendications précédentes, caractérisé par le fait qu'une solution aqueuse à 1 % en poids dudit copolymère, contenant 5 % de laurylsulfate de sodium et 1 % de chlorure de sodium, et dans laquelle le copolymère est totalement neutralisé par l'amino-2 méthyl-2 propanol, a une viscosité au moins égale à 0,3 Pa s (à 250 C), 12 Procédé de préparation d'un copolymère tel que défini dans l'une quelconque des revendications précédentes, caractérisé par le fait que l'on mélange, dans les proportions requises, au moins un acide organique carboxylique à insaturation éthylénique, au moins un N-alkyl I 5 acrylamide dont le groupement N-alkyle contient de 8 à 30 atomes de carbone dans la chaîne, et éventuellement un monomère insaturé hydrophile, et que l'on soumet ledit mélange à une réaction de copolymérisation selon les méthodes connues. 13 Procédé selon la revendication 12, caractérisé par le fait que l'on effectue la préparation selon une réaction de polymérisation radicalaire. 14 Procédé selon la revendication 12, caractérisé par le fait que l'on effectue la préparation selon une réaction de polymérisation en émulsion, par précipitation ou par dispersion dans un solvant organique. Utilisation comme agent épaississant d'un copolymère tel que défini dans l'une quelconque des revendications 1 à 11. 16 Utilisation comme agent épaississant d'une composition aqueuse, d'un copolymère tel que défini dans l'une quelconque des revendications 1 à 11, ladite composition aqueuse contenant au moins 5 Z en poids d'au moins un tensioactif, ledit copolymère étant au moins partiellement salifié pour être solubilisé dans ladite composition. 17 Utilisation selon la revendication 16, caractérisée par le fait que ledit copolymère est salifié par l'hydroxyde de sodium ou de potassium, par l'ammoniaque ou par une base organique. 18 Utilisation selon la revendication 17, caractérisée par le fait que ladite base organique est un aminoalcool. 19 Utilisation selon l'une quelconque des revendications 16 à 18, caractérisée par le fait que ladite composition aqueuse contient en outre au moins un électrolyte minéral. 4 O -14- Utilisation selon la revendication 19, caractérisée par le fait que ladite composition aqueuse contient au moins 0,5 % en poids dudit électrolyte minéral. 21 Utilisation selon l'une quelconque des revendications 19 et 20, caractérisée par le fait que ledit électrolyte minéral est un sel. 22 Utilisation selon la revendication 21, caractérisée par le fait que ledit sel est choisi parmi le chlorure de sodium, le sulfate de sodium et le sulfate de magnésium. 23 Utilisation selon l'une quelconque des revendications 19 à 22, caractérisée par le fait que ledit électrolyte minéral est présent dans la composition à une concentration au moins égale à 1 % en poids. 24 Utilisation selon l'une quelconque des revendications 15 à 23, caractérisée par le fait que ledit copolymère est présent à raison de 0,5 à 5 %, et en particulier de 0,5 à 2 % en poids par rapport au poids total de la composition. Utilisation selon l'une quelconque des revendications 16 à 24, caractérisée par le fait que ladite composition est une composition de shampooing. 26 Composition aqueuse, caractérisée par le fait qu'elle contient comme agent épaississant, sous forme au moins partiellement salifiée, au moins un copolymère tel que défini dans l'une quelconque des revendications 1 à 11, et que ladite composition contient au moins 5 % d'au moins un tensioactif. 27 Composition selon la revendication 26, caractérisée par le fait que ledit tensioactif est au moins un tensioactif anionique. 28 Composition selon l'une quelconque des revendications 26 et 27, caractérisée par le fait qu'elle contient de 0,5 à 5 % et en particulier de 0,5 à 2 % en poids dudit copolymère. 29 Composition selon l'une quelconque des revendications 26 à 28, caractérisée par le fait qu'elle contient en outre au moins un électrolyte minéral. Composition selon selon la revendication 29, caractérisée par le fait qu'elle contient au moins 0,5 Z en poids dudit électrolyte minéral. 31 Composition selon l'une quelconque des revendications 29 et 30, caractérisée par le fait que ledit électrolyte minéral est un sel. 32 Composition selon la revendication 31, caractérisée par le fait que ledit électrolyte minéral est choisi parmi le chlorure de sodium, le sulfate de sodium et le sulfate de magnésium. -15- -16 2671088 33 Composition selon la revendication 31 ou 32, caractérisée par le fait qu'elle contient au moins 1 % en poids dudit sel.